체적 평균 입경 이 4 . 5 μ m 이 며 , Li 1 . 03 Ni 0 . 835 Co 0 . 14 Al 0 . 025 O 2 로 나타내 지 는 조성 을 가지 고 , 황산 나트륨 수용액 을 이용 한 세정 공정 을 거쳐 얻 어 진 리튬 천 이 금속 복합 산화물 을 포함 하 는 정극 활물질 A 를 준비 하 였 다 . 실시 예 5 및 비 교예 5 로부터 6 에서 얻 어 진 정극 활물질 E 5 , C 5 및 C 6 과 , 정극 활물질 A 를 중량 비 7 : 3 이 되 도록 각각 혼합 하 고 , 평가 용 의 혼합 정극 활물질 을 조제 하 였 다 .